СПОСОБ РАСКИСЛЕНИЯ И РАФИНИРОВАНИЯ РАСПЛАВЛЕННОЙ СТАЛИ

Способ раскисления и рафинирования расплавленной стали, включающий плавку стали, выпуск расплавленной стали в ковш и заливку жидкой стали в форму, отличающийся тем, что в пустой ковш с температурой футеровки 800-1600°C загружают раздробленный алюминий и сухую соль, ковш подвергают вибрации, перемешивают, плавят алюминий и соль, при сохранении вибрации в ковш с расплавленными алюминием и солью вливают расплавленную сталь, продолжают подвергать вибрации заполненный жидкими материалами ковш в течение 10-300 с, увеличивая частоту вибрации от начальной величины до конечной в 1,5-3 раза, интенсифицируют по мере увеличения частоты вибрации раскисление стали жидким алюминием и удаление оксидов алюминия и неметаллических включений из стали расплавленной солью, после этого прекращают вибрацию ковша, удаляют шлак с поверхности металла и заливают раскисленный и очищенный от неметаллических включений металл в форму.